ТОНЕР С ОЧЕНЬ НИЗКОЙ ТЕМПЕРАТУРОЙ ЗАКРЕПЛЕНИЯ, СОДЕРЖАЩИЙ НИЗКОМОЛЕКУЛЯРНЫЕ ПЛАСТИФИКАТОРЫ

1. Тонер, полученный методом эмульсионной агрегации (EA), содержащий:
аморфную полимерную смолу;
необязательно краситель; и
низкомолекулярное кристаллическое органическое соединение, имеющее молекулярную массу менее 1000 г/моль и температуру плавления ниже температуры закрепления указанного тонера, полученного методом эмульсионной агрегации;
где смесь аморфной полимерной смолы и низкомолекулярного кристаллического органического соединения характеризуется уменьшением температуры стеклования относительно температуры стеклования аморфной полимерной смолы и отсутствием значительного пика перехода из твердой в жидкую фазу указанного низкомолекулярного кристаллического органического соединения, что определено путем дифференциальной сканирующей калориметрии, где измеренная энтальпия плавления указанного низкомолекулярного кристаллического органического соединения, входящего в состав смеси, составляет менее 10% от энтальпии плавления чистого низкомолекулярного кристаллического органического соединения.
2. ЕА тонер по п.1, отличающийся тем, что аморфная полимерная смола представляет собой смолу на основе сложного полиэфира.
3. EA тонер по п.1, отличающийся тем, что измеренная энтальпия плавления низкомолекулярного кристаллического органического соединения, входящего в состав смеси, составляет менее 5% от энтальпии плавления чистого низкомолекулярного кристаллического органического соединения.
4. EA тонер по п.1, дополнительно содержащий воск.
5. EA тонер по п.1, отличающийся тем, что тонер, полученный методом эмульсионной агрегации, разработан таким образом, что минимальная температура закрепления при закреплении с фальцовкой равна или является более низкой по сравнению с минимальной температурой закрепления при закреплении с фальцовкой тонера с очень низкой температурой закрепления, полученного методом эмульсионной агрегации, где измерения минимальной температуры закрепления при закреплении с фальцовкой проводят с использованием одного термофиксатора в формально идентичных условиях.
6. EA тонер по п.5, отличающийся тем, что минимальная температура закрепления при закреплении с фальцовкой тонера по меньшей мере на 5°С ниже минимальной температуры закрепления при закреплении с фальцовкой тонера с очень низкой температурой закрепления, полученного методом эмульсионной агрегации.
7. EA тонер по п.1, отличающийся тем, что низкомолекулярное кристаллическое органическое соединение выбрано из группы, состоящей из низкомолекулярных кристаллических сложных моноэфиров, имеющих формулу:
,
1
2
где по меньшей мере один из R и R представляет собой ароматическую группу.
8. EA тонер по п.1, отличающийся тем, что низкомолекулярное кристаллическое органическое соединение выбрано из группы, состоящей из низкомолекулярных кристаллических имидов, имеющих общую структуру:
,
1
2
где R представляет собой необязательное связующее звено, а R выбран из группы, состоящей из алкильного и арильного звеньев.
9. EA тонер по п.1, отличающийся тем, что низкомолекулярное кристаллическое органическое соединение выбрано из группы, состоящей из низкомолекулярных кристаллических ароматических простых эфиров, имеющих формулу
,
1
2
1
2
где R и R независимо выбраны из группы, состоящей из алкильной группы, арилалкильной группы, алкиларильной группы и ароматической группы, где по меньшей мере один из R и R представляет собой ароматическую группу, а p равен 0 или 1.
10. EA тонер по п.1, отличающийся тем, что низкомолекулярное кристаллическое органическое соединение выбрано из группы, состоящей из низкомолекулярных кристаллических сложных диэфиров, имеющих формулы:
,  и ,
1
2
где R и R независимо выбраны из группы, состоящей из арила, алкила, арил-алкила и алкил-арильных групп.